(57)【特許請求の範囲】
【請求項１】
リグニンと、熱可塑性樹脂を含む抗菌性樹脂組成物であって、前記リグニンは、水を用いた分離技術であって、加水分解と物理的破砕により植物を破砕し、水により洗浄して水溶性成分を除去し、セルロース成分、ヘミセルロース成分から分離し、有機溶媒に溶解させることにより得たリグニンであり、重量平均分子量が１００〜７０００であり、硫黄原子の含有率が０．５質量％以下であり、リグニンが有機溶媒に可溶であって、その溶媒溶解性は、前記リグニン５ｇを、溶媒９５ｍｌに加えて溶解させた場合にアセトン、シクロヘキサノン、テトラヒドロフラン、エチレングリコール、及びＮ−メチル−２−ピロリドンには２５℃で溶解し、メタノール、エタノール及びメチルエチルケトンには５０〜７０℃で溶解するものであり、前記熱可塑性樹脂は、ポリエチレン及びポリプロピレンから選択されるものであり、不揮発分としてリグニンを０．０１〜５０質量％含むことを特徴とする抗菌性樹脂組成物。
【請求項２】
請求項１に記載の抗菌性樹脂組成物を用いて得られる成形体。
【発明の詳細な説明】
【技術分野】
【０００１】
本発明は、抗菌性樹脂組成物に関するものである。
【背景技術】
【０００２】
従来より、樹脂は、便座・台所・風呂場まわりのサニタリー分野、医療用器具、雑貨、建築資材などに加え、電気／電子関係用部品、ＯＡ関連用部品または自動車部品など幅広い分野に導入されている。特に、サニタリー分野や医療用器具では使われている製品において細菌や黴が繁殖すると、人体に悪影響を及ぼすことが指摘されており、抗菌性を付与することが好ましい。また近年の建築レベルの高まりにより、室内の密閉度が高まって暖かくなった室内が結露しやすくなっており、抗菌性を付与した建築資材が増加している。さらに、電気／電子関係用部品、ＯＡ関連用部品、自動車部品用途でも、清潔志向の高まりにより抗菌性を求められることが多くなっている。
【０００３】
抗菌性を付与する方法としては、抗菌剤を熱可塑性樹脂又は熱硬化性樹脂に練り込むか、あるいは表面に抗菌剤を塗布する方法がある。現状では、抗菌剤としては無機系抗菌剤が主に練り込みに使用され、有機系抗菌剤が主に液状で製品に塗布して使用されている。無機系抗菌剤の代表例は、銀などの金属で置換されたゼオライトや合成鉱物などが挙げられ（特許文献１参照）、有機抗菌剤としては、クロロヘキシジン、第４級アンモニウム塩等が挙げられる（特許文献２参照）。しかしながら、無機系抗菌剤は塩素、イオウ等が共存する環境下では不活性化したり、アレルギー症状の誘因作用、金属化合物の変色による成型品の経時着色を生ずる等の問題点がある。また、有機化学合成により得られる有機系抗菌剤類は極めて少量で強力な抗菌効果を発揮する反面、人体に対する安全性が低く、食品包装をはじめとする生活関連用途についての使用は困難である。
【０００４】
一方、有機系抗菌剤の中でも天然由来の抗菌成分は安全性が高いとされており、様々な天然由来抗菌成分が検討され始めている。天然物由来の有機系抗菌剤としては、ヒノキチオール、ワサオーロ（有効成分；アリルイソチオシアネート）、わさび、しょうが、等各種ある。しかし、天然物由来で安全であるという長所はあるものの、耐熱性が弱いため一般的に樹脂の加工温度に耐えないという欠点があった。また、供給が限られて入手困難、樹脂との相溶性を改善するために他の添加剤を加えなければならない等の問題点もあった。
【０００５】
天然由来成分の一つであるリグニンも抗菌剤として用いられる（特許文献３参照）。市販されているリグニンとしては、リグニンスルホン酸ナトリウム、リグニンスルホン酸カルシウム、リグニンスルホン酸マグネシウムなどのリグニンスルホン酸塩のみであり、従来はこれらリグニンスルホン酸塩が抗菌剤として用いられてきた。しかし、これらリグニンスルホン酸塩は極性が高いため、極性の低いＰＰやＰＥなどの熱可塑性樹脂には溶解・分散しにくいという問題があった。また、リグニンスルホン酸塩は水溶性であるため、熱可塑性樹脂に混練した際の耐水性に問題があった。
【先行技術文献】
【特許文献】
【０００６】
【特許文献１】特開２００７−０９１５０１号公報
【特許文献２】特許第３５０２１４０号公報
【特許文献３】特開平１１−１５２４１０号公報
【発明の概要】
【発明が解決しようとする課題】
【０００７】
そこで本発明においては、植物由来成分であり人体への安全性が高く、抗菌性に優れるリグニンを用いた抗菌性樹脂組成物を提供することを目的とする。
【課題を解決するための手段】
【０００８】
本発明は以下の通りである。
（１）リグニンと、熱可塑性樹脂を含む抗菌性樹脂組成物であって、前記リグニンは、水を用いた分離技術であって、加水分解と物理的破砕により植物を破砕し、水により洗浄して水溶性成分を除去し、セルロース成分、ヘミセルロース成分から分離し、有機溶媒に溶解させることにより得たリグニンであり、重量平均分子量が１００〜７０００であり、硫黄原子の含有率が０．５質量％以下であり、有機溶媒に可溶であって、その溶媒溶解性は、前記リグニン５ｇを、溶媒９５ｍｌに加えて溶解させた場合にアセトン、シクロヘキサノン、テトラヒドロフラン、エチレングリコール、及びＮ−メチル−２−ピロリドンには２５℃で溶解し、メタノール、エタノール及びメチルエチルケトンには５０〜７０℃で溶解するものであり、前記熱可塑性樹脂は、ポリエチレン及びポリプロピレンから選択されるものであり、不揮発分としてリグニンを０．０１〜５０質量％含むことを特徴とする抗菌性樹脂組成物。
（２）  上記（１）に記載の抗菌性樹脂組成物を用いて得られる成形体。
【発明の効果】
【０００９】
本発明によれば、植物由来成分であるリグニンを使用することで、安全性（抗菌性）に優れた抗菌性樹脂組成物を提供できた。
【発明を実施するための形態】
【００１０】
以下、上記本発明をさらに詳細に説明する。
本発明は、リグニンと、熱可塑性樹脂または熱硬化性樹脂とを含む抗菌性樹脂組成物であって、当該リグニンが有機溶媒に可溶であり、不揮発分としてリグニンを０．０１〜５０質量％含む抗菌性樹脂組成物である。不揮発分としてリグニンを、好ましくは０．０１〜２０質量％、また、さらに０．１〜１０質量％含む抗菌性樹脂組成物が好ましい。添加量が０．０１質量％未満であると、抗菌性を示すフェノール性水酸基が、抗菌性樹脂組成物の硬化物（成形体）表面に出現しにくいため、得られた抗菌性樹脂組成物の抗菌性が劣り、添加量が５０質量％を超すと、抗菌性樹脂組成物の硬化物（成形体）の外観および強度が劣るおそれがある。なお、本発明の抗菌性樹脂組成物は、熱可塑性樹脂、熱硬化性樹脂のいずれか一方、あるいは、両方、含んでいても良い。
【００１１】
リグニンの重量平均分子量は、ポリスチレン換算値において、１００〜７０００が好ましく、さらに２００〜５０００が好ましく、５００〜４０００であることが特に好ましい。リグニンの重量平均分子量が７０００を超えると有機溶媒への溶解性が低下する。重量平均分子量が１００未満であるとリグニンの構造を活かした抗菌性樹脂組成物を得ることができないおそれがある。
なお、重量平均分子量は、ゲルパーミエーションクロマトグラフィー（ＧＰＣ）により測定し、標準ポリスチレン換算した値を使用した。
【００１２】
リグニンの基本骨格は一般的にヒドロキシフェニルプロパン単位を基本単位とする架橋構造の高分子である。樹木は親水性の線状高分子の多糖類（セルロースとヘミセルロース）と疎水性の架橋構造リグニンの相互侵入網目（ＩＰＮ）構造を形成している。リグニンは樹木の約２５質量％を占め、不規則かつ極めて複雑なポリフェノールの化学構造をしている。フェノール類は燃焼の際、黒鉛を形成し易いため難燃性に優れる。また、フェノール性水酸基を多数有するという特徴的な構造により強力に細菌に吸着し、それらの増殖を抑制することで抗菌活性を示す。本発明は植物から得られたこの複雑な構造をそのまま活かし、熱可塑性樹脂又は熱硬化性樹脂への添加剤とすることで、難燃性、抗菌性を有する抗菌性樹脂組成物を提供するものである。
【００１３】
リグニンの原料に特に制限は無い。スギ、マツ、ヒノキ等の針葉樹、ブナ等の広葉樹、タケ、イネワラ、バガス等が使用される。樹木からリグニンを分離し取り出す方法としては、クラフト法、硫酸法、爆砕法などが挙げられる。現在多量に製造されているリグニンの多くは、紙やバイオエタノールの原料であるセルロース製造時に残渣として得られる。入手可能なリグニンとしては、主に硫酸法により副生するリグニンスルホン酸塩があげられる。他にもアルカリリグニン、オルガノソルブリグニン、ソルボリシスリグニン、糸状菌処理木材、ジオキサンリグニン及びミルドウッドリグニン、爆砕リグニンなどがある。本発明に用いるリグニンは取り出す方法によらず、上記記載のリグニンを用いることができる。
【００１４】
取りだした際、リグニン以外の例えばセルロースやヘミセルロースのような成分が、多少含まれていても良い。また、これらのリグニンをアセチル化、メチル化、ハロゲン化、ニトロ化、スルホン化、硫化ナトリウムや硫化水素との反応等によって作製されたリグニン誘導体も含む。
【００１５】
主原料とするリグニンを取得する方法として、水を用いた分離技術を用いた方法が好ましい。使用するリグニンが、水のみを用いた処理方法により、セルロース成分、ヘミセルロース成分から分離し、有機溶媒に溶解させることにより得たリグニンであることが好ましい。また、リグニンを取得する方法としては、水蒸気爆砕法が好ましい。水蒸気爆砕法は高温高圧の水蒸気による加水分解と、圧力を瞬時に開放することによる物理的破砕効果により、植物を短時間に破砕するものである。
水蒸気爆砕の条件は特に限定しないが、通常、原料を水蒸気爆砕装置用の耐圧容器に入れ、３〜４ＭＰａの水蒸気を圧入し、１〜１５分間放置した後、瞬時に圧力を開放することにより爆砕する。なお、前記有機溶媒可溶リグニンは、水蒸気爆砕リグニンとも表す。また、原料としては、リグニンが抽出できれば特に限定しないが、例えば、スギ、竹、稲わら、麦わら、ひのき、アカシア、ヤナギ、ポプラ、バガス、とうもろこし、サトウキビ、米穀、ユーカリ、エリアンサスなどが挙げられる。
この方法は硫酸法、クラフト法など他の分離方法と比較し、硫酸、亜硫酸塩等を用いることなく、水のみを使用するので、クリーンな分離方法である。この方法では、リグニン中に硫黄原子を含まないリグニン、又は、硫黄原子の含有率が少ないリグニンが得られる。通常、リグニン中の硫黄原子の含有率は、２質量％以下が好ましく、１質量％以下であることがさらに好ましく、０．５質量％以下であることがより好ましい。硫黄原子の含有量が２質量％を超すと親水性のスルホン酸基が増加するため、有機溶剤への溶解性が低下するおそれがある。本発明者らは、さらに、爆砕物から有機溶媒による抽出により、リグニンの分子量を制御し得ることを見出した。
【００１６】
前記水蒸気爆砕法で得られたリグニンは、従来用いられていたリグニンスルホン酸塩より極性が低いため、ＰＥやＰＰなど極性の低い熱可塑性樹脂に溶解・分散しやすく均一な成形体をより容易に得ることができる。また、水に不溶であるため成形体（抗菌性樹脂組成物の硬化物）にしたときの耐水性が良好である。
【００１７】
本発明で用いるリグニンの抽出に用いる有機溶媒は、１種又は２種以上複数の混合のアルコール溶媒、アルコールと水を混合した含水アルコール溶媒、そのほかの有機溶媒または、水と混合した含水有機溶媒を使用することができる。水にはイオン交換水を使用することが好ましい。水との混合溶媒の含水率は０質量％〜７０質量％が好ましい。本発明で用いるリグニンは水への溶解度が低いため、水のみを溶媒とするとリグニンを抽出することが困難である。また、用いる溶媒を選択することにより、得られるリグニンの重量平均分子量を制御することが可能である。
【００１８】
本発明の抗菌性樹脂組成物において使用される熱可塑性樹脂とは、通常の成形材料として用いられる熱可塑性樹脂の中から任意に選ぶことができる。このようなものとしては、特に限定されるわけではないが、例えば、ポリエチレン（ＰＥ）、ポリプロピレン（ＰＰ）、ポリ塩化ビニル（ＰＶＣ）、ポリエチレンテレフタレート（ＰＥＴ）、ポリカプロラクトン（ＰＣＬ）、アクリロニトリル・ブタジエン・スチレン樹脂（ＡＢＳ）、ポリスチレン（ＰＳ）、メタクリル樹脂（ＰＭＭＡ）、ポリアミド（ＰＡＩ）、ポリカーボネート（ＰＣ）、ポリブチレンテレフタレート（ＰＢＴ）、ポリフェニレンサルファイド（ＰＰＳ）、ポリアセタール（ＰＯＭ）、変性ポリフェニレンエ−テル（ＰＰＥ）、ポリスルホン（ＰＳＦ）、液晶ポリマー（ＬＣＰ）、アクリロニトリル・スチレン樹脂（ＡＳ）および各種の熱可塑性エラストマーなどが挙げられる。また、さらに好ましくは、化石資源使用量削減の観点から、植物由来の熱可塑性樹脂であることが好ましい。具体的には、ポリ乳酸（ＰＬＡ）、エステル化澱粉、ポリヒドロキシアルカン酸（ＰＨＡ）、ポリトリメチレンテレフタレート（ＰＴＴ）、ポリブチレンテレフタレート（ＰＢＴ）、コハク酸、イタコン酸や１，３−プロパンジオール、１，４−ブタンジオールなどをモノマーとして合成されるポリエステル樹脂等が使用でき、１種を単独で用いても２種以上を併用してもよい。
【００１９】
本発明の抗菌性樹脂組成物において使用される熱硬化性樹脂とは、通常の成形材料として用いられる熱硬化性樹脂の中から任意に選ぶことができる。このようなものとしては、特に限定されるわけではないが、例えばエポキシ樹脂、フェノール樹脂、フラン樹脂、ユリア樹脂、メラミン樹脂、不飽和ポリエステル樹脂、珪素樹脂などが挙げられる。
【００２０】
前記エポキシ樹脂としては、例えばビスフェノールＡグリシジルエーテル型エポキシ、ビスフェノールＦグリシジルエーテル型エポキシ、ビスフェノールＳグリシジルエーテル型エポキシ、ビスフェノールＡＤグリシジルエーテル型エポキシ、フェノールノボラック型エポキシ、ビフェニル型エポキシ、クレゾールノボラック型エポキシが挙げられる。また、さらに天然由来物質から得られたエポキシ樹脂であることが環境負荷低減化の観点で好ましい。具体的には、エポキシ化大豆油、エポキシ化脂肪酸エステル類、エポキシ化アマニ油、ダイマー酸変性エポキシ樹脂などが挙げられる。
【００２１】
前記フェノール樹脂としては、例えばフェノール、クレゾール等のフェノール類とホルムアルデヒド等を反応させノボラック型フェノール樹脂等を合成し、これにヘキサメチレンテトラミン等を配合し、硬化させるもの等が挙げられる。例えば、フェノール、クレゾール、レゾルシン、カテコール、ビスフェノールＡ、ビスフェノールＦ、フェニルフェノール、アミノフェノール等のフェノール類及び／又はα−ナフトール、β−ナフトール、ジヒドロキシナフタレン等のナフトール類とホルムアルデヒド、ベンズアルデヒド、サリチルアルデヒド等のアルデヒド基を有する化合物とを酸性触媒下で縮合又は共縮合させて得られるノボラック型フェノール樹脂、フェノール類及び／又はナフトール類とジメトキシパラキシレン又はビス（メトキシメチル）ビフェニルから合成されるフェノールアラルキル樹脂、ビフェニレン型フェノールアラルキル樹脂、ナフトールアラルキル樹脂等のアラルキル型フェノール樹脂、フェノール類及び／又はナフトール類とジシクロペンタジエンから共重合により合成される、ジシクロペンタジエン型フェノールノボラック樹脂、ジシクロペンタジエン型ナフトールノボラック樹脂等のジシクロペンタジエン型フェノール樹脂、トリフェニルメタン型フェノール樹脂、テルペン変性フェノール樹脂、パラキシリレン及び／又はメタキシリレン変性フェノール樹脂、メラミン変性フェノール樹脂、シクロペンタジエン変性フェノール樹脂、これら２種以上を共重合して得たフェノール樹脂などが挙げられる。これらを単独で用いても２種以上を組み合わせて用いてもよい。
【００２２】
前記フラン樹脂としては、例えばフルフラール樹脂、フルフラールフェノール樹脂、フルフラールケトン樹脂、フルフリルアルコール樹脂、フルフリルアルコールフェノール樹脂が挙げられる。前記ユリア樹脂としては、例えば尿素等とホルムアルデヒド等の重合反応物（脱水縮合反応物）が挙げられる。前記メラミン樹脂としては、例えばメラミン等とホルムアルデヒド等の重合反応物が挙げられる。
【００２３】
前記不飽和ポリエステル樹脂としては、不飽和多塩基酸等と多価アルコール等より得られる不飽和ポリエステルを、これと重合する単量体に溶解し硬化する樹脂等が挙げられる。例えば、不飽和多塩基酸としては、フタル酸、イソフタル酸、テトラヒドロフタル酸、へキサヒドロフタル酸、マレイン酸、コハク酸、イタコン酸、シトラコン酸等が挙げられ、多価アルコールとしては、ポリエチレングリコール、ポリプロピレングリコール、ポリエチレン・ポリプロピレングリコール、トリメチロールプロパン、ジエチレングリコール、１，４−ブタンジオール、１，６−ヘキサングリコール等が挙げられる。
前記珪素樹脂としては、オルガノポリシロキサン類を主骨格とするものが挙げられる。
【００２４】
これら熱硬化性樹脂の硬化剤、硬化触媒としては特に限定はないが、例えば、アミン化合物、アミン化合物から合成されるポリアミノアミド化合物等の化合物、３級アミン化合物、イミダゾール化合物、ヒドラジド化合物、メラミン化合物、酸無水物、フェノール化合物、熱潜在性カチオン重合触媒、ジシアンアミド及びその誘導体等が挙げられる。これらは単独又は２種以上の混合物として使用することができる。
【００２５】
本発明の抗菌性樹脂組成物においては、必要に応じて各種添加剤成分、可塑剤（鉱油、シリコンオイル等）、滑剤、安定剤、酸化防止剤、紫外線吸収剤、離型剤、防黴剤、無機充填材、有機充填材などをポリマー成分の重合時やポリマー成形体の成形加工時に配合することもできる。また、他の公知の難燃剤や抗菌剤と併用しても良い。
【００２６】
本発明の抗菌性樹脂組成物は、溶融混練装置を用いて前記リグニンを前記熱可塑性樹脂または前記熱硬化性樹脂に混練することによって得ることができる。ここで使用される混練装置としては、ロール、バンバリー、ニーダー、混練押出機等があり、混練押出機を用いる方法が好ましい。混練押出機としては、単軸、二軸押出機が好適に使用される。混練時の温度は特に限定しないが、１４０〜２８０℃の範囲が好ましく、１６０〜２５０℃がより好ましく、１８０〜２３０℃がさらに好ましい。温度が低すぎるとリグニンの溶解性または流動性が悪く、また温度が高すぎると抗菌性樹脂組成物が熱分解を起こし物性が劣化する恐れがある。また前記の各種添加成分を添加する際は、リグニン、熱可塑性樹脂、添加成分を一括して混合しても良く、成分の一部を先に混練した後、残りの成分を一括または多段に分割して添加混練しても良い。
【００２７】
本発明の抗菌性樹脂組成物は、有機溶媒に溶解しワニス状にしても利用可能である。抗菌性樹脂組成物に含まれる有機溶媒、あるいはリグニンの抽出に用いられる有機溶媒としてはアルコール、トルエン、ベンゼン、Ｎ−メチルピロリドン、メチルエチルケトン、メチルイソブチルケトン、ジエチルエーテル、メチルセロソルブ（エチレングリコールモノメチルエーテル）、シクロヘキサノン、ジメチルホルムアミド、酢酸メチル、酢酸エチル、アセトン、テトラヒドロフランなどがあり、これらは二種類以上、混合して用いることができる。
【００２８】
アルコールにはメタノール、エタノール、ｎ−プロパノール、イソプロパノール、ｎ−ブタノール、ｔｅｒｔ−ブタノール、ｎ−ヘキサノール、ベンジルアルコール、シクノヘキサノールなどのモノオール系とエチレングリコール、ジエチレングリコール、１，４−ブタンジオール、１，６−ヘキサンジオール、トリメチロールプロパン、グリセリン、トリエタノールアミンなどのポリオールが挙げられる。また、さらに好ましくは、天然物質から得られるアルコールであることが、環境負荷低減化の観点で好ましい。具体的には、天然物質から得たメタノール、エタノール、ｎ−プロパノール、イソプロパノール、ｎ−ブタノール、ｔｅｒｔ−ブタノール、１，３−プロパンジオール、１，３−ブタンジオール、１，４−ブタンジオール、エチレングリコール、グリセリン、ヒドロキシメチルフルフラールなどが挙げられる。
【００２９】
本発明の抗菌性樹脂組成物を硬化して得られる成形体は、任意の形に成形加工が可能である。例えば、電気／電子関係用部品、ＯＡ関連用部品または自動車部品、便座・台所・風呂場まわり等のサニタリー部品、雑貨、建築資材などの幅広い分野の各種部品に使用できる。また、本発明の抗菌性樹脂組成物からなる成形体は、抗菌性樹脂組成物中のリグニンの含有量が５０質量％以下であるため、外観にも優れている。
【実施例】
【００３０】
以下、実施例により本発明を具体的に説明するが、本発明の範囲はこれらの実施例に限定されるものではない。
【００３１】
（参考例１）
（リグニンの抽出）
リグニン抽出原料としては、竹を使用した。適当な大きさにカットした竹材を水蒸気爆砕装置の３Ｌの耐圧容器に入れ、３．５ＭＰａの水蒸気を圧入し、４分間保持した。その後バルブを急速に開放することで爆砕処理物を得た。洗浄液のｐＨが６以上になるまで得られた爆砕処理物を水により洗浄して水溶性成分を除去した。その後、真空乾燥機で残存水分を除去した。得られた乾燥体１００ｇに抽出溶媒としてアセトン３００ｍｌを加え、１０分間攪拌した後、ろ過により繊維物質を取り除いた。得られたろ液から抽出溶媒を除去し、リグニンを得た。得られたリグニンは常温（２５℃）で茶褐色の粉末であった。
【００３２】
（リグニンの分析）
溶媒溶解性としては、前記リグニン５ｇを、有機溶媒９５ｍｌに加えて評価した。常温（２５℃）で容易に溶解した場合は○、５０〜７０℃で溶解した場合は△、加熱しても溶解しなかった場合を×として、評価した。溶媒群１としてアセトン、シクロヘキサノン、テトラヒドロフラン、エチレングリコール、Ｎ−メチル−２−ピロリドン、溶媒群２としてメタノール、エタノール、メチルエチルケトンとして溶解性を評価した結果、溶媒群１ではいずれも○、溶媒群２ではいずれも△の判定であった。
【００３３】
リグニン中の硫黄原子の含有率は燃焼分解−イオンクロマトグラフ法により定量した。装置は株式会社三菱化学アナリテック製自動試料燃焼装置（ＡＱＦ−１００）及び日本ダイオネクス株式会社製イオンクロマトグラフ（ＩＣＳ−１６００）を用いた。上記リグニン中の硫黄原子の含有率は０．１質量％であった。さらに示差屈折計を備えたゲルパーミエイションクロマトグラフィー（ＧＰＣ）にてリグニンの分子量を測定した。多分散度の小さいポリスチレンを標準試料として用い、移動相をテトラヒドロフランとして使用し、カラムとして株式会社日立ハイテクノロジーズ社製ゲルパックＧＬ−Ａ１２０ＳとＧＬ−Ａ１７０Ｓとを直列に接続して分子量測定を行った。その重量平均分子量は２４００であった。
【００３４】
上記で得られたリグニン（有機溶媒可溶リグニン）の水酸基当量は無水酢酸−ピリジン法により水酸基価、電位差滴定法により酸価を測定し求めた（下記の水酸基当量及びエポキシ当量の単位は、グラム／当量であって以下ｇ／ｅｑ．で表わす。）。アセトン抽出竹由来リグニンの水酸基当量は１４０ｇ／ｅｑ．であった。リグニンのフェノール性水酸基とアルコール性水酸基のモル比（以下Ｐ／Ａ比）を以下の方法で決定した。リグニン２ｇのアセチル化処理を行い、未反応のアセチル化剤を留去し、乾燥させたものを、重クロロホルムに溶解させ、１Ｈ−ＮＭＲ（ＢＲＵＫＥＲ社製、Ｖ４００Ｍ、プロトン基本周波数４００．１３ＭＨｚ）により測定した。アセチル基由来のプロトンの積分比（フェノール性水酸基に結合したアセチル基由来：２．２〜３．０ｐｐｍ、アルコール性水酸基に結合したアセチル基由来：１．５〜２．２ｐｐｍ）からモル比を決定したところ、Ｐ／Ａ比は２．２／１．０であった。
【００３５】
（抗菌性樹脂組成物の成形）
植物由来の熱可塑性樹脂であるポリ乳酸（浙江海正生物材料股粉有限公司製ＲＥＶＯＤＥ）９９．９９ｇを混練機（東洋精機株式会社製ラボプラストミル、型式４Ｃ１５０）に投入して溶融した後、上記リグニン（有機溶媒可溶リグニン）を０．０１ｇ添加した。よって、リグニンを０．０１質量％含み、植物由来成分比１００質量％の抗菌性樹脂組成物が得られた。
なお、以下、リグニンの含有量は、抗菌性樹脂組成物の不揮発分中におけるものである。
さらに、前記抗菌性樹脂組成物を、１８０℃で５分間混練し、その後１ＭＰａ、１８０℃、５分間の条件でプレス成形し成形体を得た。
【００３６】
（外観の評価）
得られた成形体の外観を目視で評価した。
リグニン添加による着色が無い又は淡く表面形状が滑らかで成形体として適しているものを◎、リグニン添加による着色があるが表面形状が滑らかで成形体として適しているものを○、リグニンによる着色があり、かつリグニンの混練度合いが不均一または表面形状が不良で成形体として適さないものを×とした。
上記で得られた実施例１の抗菌性樹脂組成物は、◎の判定であった。
【００３７】
（抗菌性試験）
ＪＩＳ  Ｚ２８０１に準じて、黄色ぶどう球菌、大腸菌に対する抗菌性を評価した。試験片（成形体）上に菌液（生菌数２．５〜１０×１０の５乗個／ｍＬ）０．４ｍＬを播き、フィルムをかぶせ３５℃±１℃、２４時間培養した。試験片（成形体）上の生菌数を測定するため、サンプリングし、サンプルを適宜希釈し、寒天平板培養にて３５℃±１℃、４８時間培養して生菌数を得た。
Ｒ＝［Ｌｏｇ（Ｂ／Ａ）−ｌｏｇ（Ｃ／Ａ）］＝［Ｌｏｇ（Ｂ／Ｃ）］
Ｒ：抗菌活性値
Ａ：無加工試験片における接種直後の生菌数の平均値（個）
Ｂ：無加工試験片における２４時間後の生菌数の平均値（個）
Ｃ：抗菌加工試験片における２４時間後の生菌数の平均値（個）
抗菌活性値２以上を抗菌性ありとした。成形した抗菌性樹脂組成物の抗菌活性値は大腸菌、黄色ブドウ球菌に対して、それぞれ３．２、２．２であり、抗菌性ありの判定であった。
【００３８】
（参考例２）
（リグニンの抽出及び分析）
抽出溶媒としてメタノールを用いた以外は参考例１と同様にリグニンを得た。参考例１と同様に元素分析及び分子量測定をした結果、それぞれリグニン中の硫黄原子の含有率０．１質量％、重量平均分子量は１９００であった。参考例１と同様に溶媒溶解性を評価した結果、溶媒群１ではいずれも○、溶媒群２ではいずれも○の判定であった。リグニンのフェノール性水酸基とアルコール性水酸基のモル比（以下Ｐ／Ａ比）を参考例１と同様の方法で測定した。参考例２で得られたリグニンのＰ／Ａ比は１．６／１．０であった。参考例１と同様に上記で得られたリグニン（有機溶媒可溶リグニン）の水酸基当量を測定した結果、水酸基当量は１２０ｇ／ｅｑ．であった。
【００３９】
（抗菌性樹脂組成物の成形および外観の評価、抗菌性試験）
上記メタノール抽出のリグニンを用い、リグニン添加量を０．１ｇ、ポリ乳酸添加量を９９．９ｇとした以外は、参考例１と同様に抗菌性樹脂組成物を得た。得られた樹脂組成物はリグニンを０．１質量％含み、植物由来成分比は１００質量％であった。参考例１と同様に成形体の外観を評価した結果、◎の判定であった。また、参考例１と同様に抗菌性試験を行った結果、抗菌活性値は大腸菌、黄色ブドウ球菌に対して、それぞれ６．０、４．５であり、抗菌性ありの判定であった。
【００４０】
（実施例１）
参考例１記載のリグニンを０．１ｇ添加とし、ポリ乳酸の代わりに石油由来の熱可塑性樹脂であるポリエチレン（ＰＥ）９９．９ｇを用いた以外は、参考例１と同様に抗菌性樹脂組成物を得た。得られた抗菌性樹脂組成物はリグニンを０．１質量％含み、植物由来成分比は０．１質量％であった。参考例１と同様に成形体の外観を評価した結果、◎の判定であった。また、参考例１と同様に抗菌性試験を行った結果、抗菌活性値は大腸菌、黄色ブドウ球菌に対して、それぞれ５．９、４．６であり、抗菌性ありの判定であった。
【００４１】
（実施例２）
参考例１記載のリグニンを１ｇ添加とし、ポリ乳酸の代わりに石油由来の熱可塑性樹脂であるポリエチレン（ＰＥ）９９ｇを用いた以外は、参考例１と同様に抗菌性樹脂組成物を得た。得られた樹脂組成物はリグニンを１質量％含み、植物由来成分比は１質量％であった。参考例１と同様に成形体の外観を評価した結果、◎の判定であった。また、参考例１と同様に抗菌性試験を行った結果、抗菌活性値は大腸菌、黄色ブドウ球菌に対して、それぞれ６．２、４．６であり、抗菌性ありの判定であった。
【００４２】
（実施例３）
参考例１記載のリグニンを１ｇ添加とし、ポリ乳酸の代わりに石油由来の熱可塑性樹脂であるポリプロピレン（ＰＰ）９９ｇを用いた以外は、参考例１と同様に抗菌性樹脂組成物を得た。得られた樹脂組成物はリグニンを１質量％含み、植物由来成分比１質量％であった。参考例１と同様に成形体の外観を評価した結果、◎の判定であった。また、参考例１と同様に抗菌性試験を行った結果、抗菌活性値は大腸菌、黄色ブドウ球菌に対して、それぞれ６．３、４．８であり、抗菌性ありの判定であった。
【００４３】
（実施例４）
参考例１記載のリグニンを５０ｇ添加とし、ポリ乳酸の代わりに石油由来の熱可塑性樹脂であるポリプロピレン（ＰＰ）５０ｇを用いた以外は、参考例１と同様に抗菌性樹脂組成物を得た。得られた樹脂組成物はリグニンを５０質量％含み、植物由来成分比５０質量％であった。参考例１と同様に成形体の外観を評価した結果、○の判定であった。また、参考例１と同様に抗菌性試験を行った結果、抗菌活性値は大腸菌、黄色ブドウ球菌に対して、それぞれ６．５、５．１であり、抗菌性ありの判定であった。
【００４４】
（比較例１）
参考例１記載のリグニンを０．００９ｇ添加とし、ポリ乳酸添加量を９９．９９１ｇとした以外は、参考例１と同様に樹脂組成物を得た。得られた樹脂組成物はリグニンを０．００９質量％含み、植物由来成分比は１００質量％であった。参考例１と同様に成形体の外観を評価した結果、◎の判定であった。また、参考例１と同様に抗菌性試験を行った結果、抗菌活性値は大腸菌、黄色ブドウ球菌に対して、それぞれ１．８、１．７であり、抗菌性なしの判定であった。
【００４５】
（比較例２）
参考例１記載のリグニンを０．００９ｇ添加とし、ポリ乳酸の代わりにポリエチレン（ＰＥ）９９．９９１ｇを用いた以外は、参考例１と同様に樹脂組成物を得た。得られた樹脂組成物はリグニンを０．００９質量％含み、植物由来成分比は０．００９質量％であった。実施例１と同様に成形体の外観を評価した結果、◎の判定であった。また、参考例１と同様に抗菌性試験を行った結果、抗菌活性値は大腸菌、黄色ブドウ球菌に対して、それぞれ１．７、１．７であり、抗菌性なしの判定であった。
【００４６】
（比較例３）
参考例１記載のリグニンを５２ｇ添加とし、ポリ乳酸の代わりにポリプロピレン（ＰＰ）４８ｇを用いた以外は、参考例１と同様に樹脂組成物を得た。得られた樹脂組成物はリグニンを５２質量％含み、植物由来成分比５２質量％であった。参考例１と同様に成形体の外観を評価した結果、×の判定であった。また、参考例１と同様に抗菌性試験を行った結果、抗菌活性値は大腸菌、黄色ブドウ球菌に対して、それぞれ６．５、５．３であり、抗菌性ありの判定であった。
【００４７】
（比較例４）
（リグニンスルホン酸塩の分析）
参考例１記載のリグニンの代わりにリグニンスルホン酸塩（バニレックスＮ、日本製紙株式会社製）を用いて樹脂組成物を得た。参考例１と同様に硫黄原子の含有量を測定した結果、リグニンスルホン酸塩中の硫黄原子の含有率は３質量％であった。さらに、重量平均分子量を株式会社島津製作所製高速液体クロマトグラフィー（Ｃ−Ｒ４Ａ）により測定し、標準ポリスチレンを用いた検量線により換算して求めた。移動相をＤＭＦ＋ＬｉＢｒ（０．０６ｍｏｌ／Ｌ）＋リン酸（０．０６ｍｏｌ／Ｌ）として使用し、カラムとして株式会社日立ハイテクノロジーズ製ゲルパックＧＬ−Ｓ３００ＭＤＴ−５を２つ直列に接続して分子量測定を行った。その重量平均分子量は１１０００であった。また、実施例１と同様に有機溶剤への溶解性を評価した。溶媒としてアセトン、シクロヘキサノン、テトラヒドロフラン、メタノール、エタノール、メチルエチルケトンを用いて溶解性を評価した結果、すべての溶媒に不溶であった。
【００４８】
（樹脂組成物の成形）
参考例１記載のリグニンの代わりに、有機溶剤に不溶な前記リグニンスルホン酸塩を０．１ｇ添加とし、ポリ乳酸添加量を９９．９ｇとした以外は、実施例１と同様に樹脂組成物を得た。得られた樹脂組成物はリグニンスルホン酸塩を０．１質量％含み、植物由来成分比は１００質量％であった。参考例１と同様に成形体の外観を評価した結果、×の判定であった。また、参考例１と同様に抗菌性試験を行った結果、抗菌活性値は大腸菌、黄色ブドウ球菌に対して、それぞれ３．９、４．０であり、抗菌性ありの判定であった。
【００４９】
（比較例５）
参考例１記載のリグニンの変わりに、有機溶剤に不溶なリグニンスルホン酸塩（バニレックスＮ、日本製紙株式会社製）を５０ｇ添加とし、ポリ乳酸の代わりにポリプロピレン（ＰＰ）５０ｇを用いた以外は、参考例１と同様に樹脂組成物を得た。得られた樹脂組成物はリグニンスルホン酸塩を５０質量％含み、植物由来成分比は５０質量％であった。参考例１と同様に成形体の外観を評価した結果、×の判定であった。また、参考例１と同様に抗菌性試験を行った結果、抗菌活性値は大腸菌、黄色ブドウ球菌に対して、それぞれ４．２、４．１であり、抗菌性ありの判定であった。
【００５０】
（参考例３）
（抗菌性樹脂組成物の成形）
植物由来の熱硬化性樹脂であるエポキシ化大豆油（エポサイザーＷ−１００−ＥＬ、ＤＩＣ株式会社製）２３０ｇと、フェノール樹脂（ＸＬＣ−ＬＬ、三井化学株式会社製）１７４ｇを混練機（東洋精機株式会社製ラボプラストミル、型式４Ｃ１５０）に投入して１８０℃で混練した後、参考例１記載のリグニンを０．０４１ｇ添加して十分に混練した。さらに硬化促進剤としてキュアゾール２ＰＺ−ＣＮ（四国化成工業株式会社製、１−シアノエチル−２−フェニルイミダゾール）１ｇを加えて混練した。リグニンを０．０１質量％含み、植物由来成分５７質量％の抗菌性樹脂組成物が得られた。
得られた抗菌性樹脂組成物（混練物）を均一に粉砕して金型に詰め、プレス成形機を用い、１ＭＰａ、１８０℃、１０分間で成形した。その後、１８０℃のオーブンで２時間加熱し、成形体（硬化物）を得た。
【００５１】
（外観の評価および抗菌性試験）
参考例１と同様に成形体（抗菌性樹脂組成物の硬化物）の外観を評価した結果、◎の判定であった。また、参考例１と同様に抗菌試験を行った結果、抗菌活性値は大腸菌、黄色ブドウ球菌に対して、それぞれ３．８、２．６であり、抗菌性ありの判定であった。
【００５２】
（参考例４）
（抗菌性樹脂組成物の成形）
参考例２記載のリグニンを用い、リグニン添加量を０．４１ｇとした以外は、参考例３と同様に抗菌性樹脂組成物を得た。リグニンを０．１質量％含み、植物由来成分５７質量％の抗菌性樹脂組成物が得られた。
【００５３】
（抗菌性樹脂組成物の成形および外観の評価、抗菌性試験）
参考例１と同様に成形体（抗菌性樹脂組成物の硬化物）の外観を評価した結果、◎の判定であった。また、参考例１と同様に抗菌試験を行った結果、抗菌活性値は大腸菌、黄色ブドウ球菌に対して、それぞれ６．１、４．７であり、抗菌性ありの判定であった。
【００５４】
（参考例５）
参考例１記載のリグニンを０．３４ｇ添加し、エポキシ化大豆油の代わりに石油由来の熱硬化性樹脂であるエポキシ樹脂（ＹＤＦ−８１７０Ｃ、新日鐵化学株式会社製）１５６ｇを用いた以外は、参考例３と同様に抗菌性樹脂組成物を得た。得られた抗菌性樹脂組成物はリグニンを０．１質量％含み、植物由来成分比は０．１質量％であった。参考例１と同様に成形体（抗菌性樹脂組成物の硬化物）の外観を評価した結果、◎の判定であった。また、参考例１と同様に抗菌性試験を行った結果、抗菌活性値は大腸菌、黄色ブドウ球菌に対して、それぞれ６．０、４．８であり、抗菌性ありの判定であった。
【００５５】
（参考例６）
参考例１記載のリグニンを３．４ｇ添加し、エポキシ化大豆油の代わりに石油由来の熱硬化性樹脂であるエポキシ樹脂（ＹＤＦ−８１７０Ｃ、新日鐵化学株式会社製）１５６ｇを用いた以外は、参考例３と同様に抗菌性樹脂組成物を得た。得られた抗菌性樹脂組成物はリグニンを１質量％含み、植物由来成分比は１質量％であった。参考例１と同様に成形体（抗菌性樹脂組成物の硬化物）の外観を評価した結果、◎の判定であった。また、参考例１と同様に抗菌性試験を行った結果、抗菌活性値は大腸菌、黄色ブドウ球菌に対して、それぞれ６．２、４．８であり、抗菌性ありの判定であった。
【００５６】
（参考例７）
参考例１記載のリグニンを３７５ｇ添加し、エポキシ化大豆油の代わりに石油由来の熱硬化性樹脂であるエポキシ樹脂（ＹＤＣＮ−７０１、新日鐵化学株式会社製）２００ｇを用いた以外は、参考例３と同様に抗菌性樹脂組成物を得た。得られた抗菌性樹脂組成物はリグニンを５０質量％含み、植物由来成分比は５０質量％であった。参考例１と同様に成形体（抗菌性樹脂組成物の硬化物）の外観を評価した結果、○の判定であった。また、参考例１と同様に抗菌性試験を行った結果、抗菌活性値は大腸菌、黄色ブドウ球菌に対して、それぞれ６．７、５．４であり、抗菌性ありの判定であった。
【００５７】
（比較例６）
参考例１記載のリグニンを０．０３８ｇ添加とした以外は、参考例３と同様に樹脂組成物を得た。得られた樹脂組成物はリグニンを０．００９質量％含み、植物由来成分比は５７質量％であった。参考例１と同様に成形体（樹脂組成物の硬化物）の外観を評価した結果、◎の判定であった。また、参考例１と同様に抗菌性試験を行った結果、抗菌活性値は大腸菌、黄色ブドウ球菌に対して、それぞれ１．９、１．７であり、抗菌性なしの判定であった。
【００５８】
（比較例７）
参考例１記載のリグニンを０．０２１ｇ添加とし、エポキシ化大豆油の代わりにポリエチレン（ＰＥ）２３０ｇを用いた以外は、参考例３と同様に樹脂組成物を得た。得られた樹脂組成物はリグニンを０．００９質量％含み、植物由来成分比は０．００９質量％であった。参考例１と同様に成形体の外観を評価した結果、◎の判定であった。また、参考例１と同様に抗菌性試験を行った結果、抗菌活性値は大腸菌、黄色ブドウ球菌に対して、それぞれ１．８、１．７であり、抗菌性なしの判定であった。
【００５９】
（比較例８）
参考例１記載のリグニンを２５０ｇ添加とし、エポキシ化大豆油の代わりにポリプロピレン（ＰＰ）２３０ｇを用いた以外は、参考例３と同様に樹脂組成物を得た。得られた樹脂組成物はリグニンを５２質量％含み、植物由来成分比５２質量％であった。参考例１と同様に成形体（樹脂組成物の硬化物）の外観を評価した結果、×の判定であった。また、参考例１と同様に抗菌性試験を行った結果、抗菌活性値は大腸菌、黄色ブドウ球菌に対して、それぞれ６．６、６．５であり、抗菌性ありの判定であった。